КОМПОЗИЦИЯ ПОЛИМЕРНОЙ ТКАНИ, СПОСОБ ЕЕ ИЗГОТОВЛЕНИЯ И ПРИМЕНЕНИЯ
POLYMERIC FABRIC COMPOSITION, METHOD FOR PRODUCTION AND USE THEREOF

ОБЛАСТЬ ТЕХНИКИ ИЗОБРЕТЕНИЯ
Настоящее изобретение относится к композиции полимерной ткани, полезной при уплотнении соединений и т.п. Изобретение также относится к способам изготовления вышеуказанной композиции полимерной ткани и ее применению.
ПРЕДПОСЫЛКИ СОЗДАНИЯ ИЗОБРЕТЕНИЯ
Существует множество случаев, когда желательно обеспечить уплотнение или изолирующую мембрану на или вблизи одной или более поверхностей. Особенно в домостроении и промышленном строительстве, очень часто желательно обеспечить уплотнение или изолирующую мембрану, которые имеют свойства, обеспечивающие не только герметизацию, для того чтобы предотвратить доступ влаги и т.п., но также компенсирующие движение различных конструкционных материалов, возникающее из-за нормального расширения и сжатия этих материалов. Примеры таких случаев можно найти в или вблизи температурных швов или подобных монтажей, и в применении битумной гидроизоляции. На протяжении всего дня и различных времен года поверхности зданий и другие элементы конструкции расширяются и сжимаются в результате нормального нагревания и охлаждения. В местах стыкового соединения поверхностей, температурное напряжение, вызванное температурным расширением и сжатием, может привести к образованию трещин в конструкциях. Это явно подвергает опасности структурную целостность всей конструкции.
Проблема становится сложнее, если главным предназначением конструкции является содержание опасных веществ. Например, баки для хранения нефтепродуктов, как правило, испытывают высокую активность при наполнении и опустошении. Такие высокие нагрузки и разгрузки могут вызвать деформацию основания бака. В свою очередь деформация основания бака может создать всасывающее действие на обечайке бака, позволяя воде и другим веществам просачиваться под бак. Со временем просачивание воды может привести к коррозии нижней части основания бака, что не только вызывает загрязнение окружающей среды и грунта, но также может загрязнять оставшиеся в баке нефтепродукты.
Одно известное решение для обхода такого рода проблем или, более того, любого случая, где требуется герметизация, но существуют проблемы с движением в или вблизи соответствующих уплотняемых поверхностей - это установить уплотнительную мембрану на все уплотняемые поверхности. Снова обращаясь к примеру с баком, это решение известно как установка «защитного уплотнения», содержащего упругое эпоксидное соединение, имеющее адгезивные свойства, а также гибкость, поперек и вокруг обечайки бака, и продолжающегося поверх прилегающего битумного основания, окружающего бак. Эпоксидное соединение может быть объединено со стеклотканью для дополнительного упрочнения. Предпосылка применения уплотнения заключается в том, что присущая гибкость вещества или веществ, из которых изготовлено уплотнение, является достаточной для компенсации движения вызванного тепловым расширением и сжатием конструкции или конструкций, в которых оно применяется.
Однако было установлено, что по крайней мере в некоторых случаях негативный эффект применения такого уплотнения заключается в том, что уплотнение само по себе может способствовать перенапряжению одной или более поверхностей, на которых оно применяется. Там, где сооружение примыкающих поверхностей недостаточно прочно, перенапряжение, обычно от не более чем нормального температурного сжатия и расширения, может привести к образованию трещин в поверхностях. Такое растрескивание явно подвергает сомнению конструкционное назначение примененного уплотнения.
Поэтому существует необходимость в продукте или монтаже, которые могут не только обеспечить уплотнение или мембрану между смежными поверхностями, но также может компенсировать проблемы с движением в или вблизи соответствующих уплотняемых поверхностей без ущерба для структурной целостности этих поверхностей.
КРАТКОЕ ОПИСАНИЕ ИЗОБРЕТЕНИЯ
Согласно первой особенности настоящего изобретения, предлагается применение упругой композиции полимерной ткани для уплотнения, удержания, защиты или изоляции, или их комбинации, промышленных сооружений или оборудования, или при домостроении, указанная композиция содержит полимерную ткань и связующую матрицу, при этом вышеуказанная полимерная ткань содержит множество эластомерных волокон, а вышеуказанная композиция, обладающая свойствами, которые компенсируют движения в или вблизи одной или более соответствующих поверхностей без ущерба для структурной целостности поверхности или каждой из поверхностей, с которой соединена композиция.
В одном из вариантов осуществления изобретения, движение вызвано нормальным температурным расширением и сжатием.
В предпочтительном варианте осуществления, композиция полимерной ткани имеет такую эластичность, что композиция полимерной ткани возвращается практически в свое первоначальное состояние после снятия растягивающей нагрузки. Предпочтительно, чтобы композиция полимерной ткани обладала эластичностью более чем 200%, предпочтительнее более чем 400%, наиболее предпочтительно более чем 600%. В одном варианте осуществления композиция полимерной ткани обладает эластичностью 800% или даже более. В другом варианте осуществления изобретения упругие свойства композиции полимерной ткани сопоставимы как в поперечном, так и в продольном направлениях.
В еще одном варианте осуществлении изобретения, композиция полимерной ткани обладает также свойствами гибкости. В особо предпочтительном варианте осуществления, композиция полимерной ткани обладает адгезивными свойствами, делая возможным адгезию к поверхности или каждой из поверхностей, к которой ткань должна быть прикреплена.
В одном варианте осуществления эластомерные волокна могут содержать любой природный или синтетический полимер или их смеси, которые при температуре окружающей среды могут растягиваться и/или расширяться до длин больших, чем начальная длина волокна, когда волокно подвергается растягивающей нагрузке и возвращаться практически в начальное состояние после снятия растягивающей нагрузки.
Предпочтительно, когда эластомерные волокна обеспечивают конструктивное усиление композиции полимерной ткани. Предпочтительнее, когда эластомерные волокна придают композиции полимерной ткани сопротивление к разрыву. Предпочтительно, когда эластомерные волокна обеспечивают устойчивость к распространению трещин в перпендикулярном направлении к плоскости вышеуказанной композиции полимерной ткани.
Не ограничивающие примеры связующих матриц включают: жидкие смолы или связующие вещества, полиуретаны, полимочевины, акриловые волокна или эпоксидные смолы или их комбинации. Не ограничивающими примерами подходящих эластомерных волокон, которые могут быть использованы в настоящем изобретении, являются: один или более образцов из спандекса (эластана), Lycra, или блок-сополимеров полиуретана и полиэтиленгликоля факультативно в сочетании с одним или несколькими синтетическими или натуральными волокнами, например, нейлоном, полипропиленом или полиэтиленом. Денье отдельных нитей эластомерного волокна могут быть выбраны в зависимости от предполагаемого применения полимерной ткани.
В дополнительном варианте осуществления изобретения, грунтовой материал может быть нанесен, по меньшей мере, на одну из одной или более соответствующих поверхностей для улучшения связывания композиции полимерной ткани с одной или несколькими соответствующими поверхностями.
В еще одном варианте осуществления изобретения, композиция полимерной ткани может быть покрыта материалом, формирующим барьер, для изменения стойкости к химическим веществам, УФ-излучению или другим внешним воздействиям. Предпочтительно, чтобы упругие свойства материала, формирующего барьер, выбрались такими, чтобы они сочетались с соответствующими свойствами композиции полимерной ткани.
В предпочтительном варианте осуществления, связующую матрицу вулканизируют при температуре окружающей среды без применения тепла, УФ-излучения или действия внешнего катализатора. Желательно, чтобы связующая матрица обладала хорошей гибкостью, но в то же время и устойчивостью.
В дальнейшем предпочтительном варианте осуществления, композиция полимерной ткани может сохранять упругие свойства при низких температурах. Было установлено, что композиция полимерной ткани по настоящему изобретению может сохранять упругие свойства даже при температуре жидкого азота. При температуре -196°C наблюдалась эластичность 200% или даже более.
Согласно другому аспекту настоящего изобретения предлагается способ изготовления упругой композиции полимерной ткани для применения, как было описано выше, который включает следующие этапы:
а) нанесение связующей матрицы на мембрану, содержащую эластомерные волокна; и
б) вулканизация связующей матрицы и затвердевание.
Полученная композиция полимерной ткани представляет собой мембрану, которая преимущественно обладает свойствами упругости и, предпочтительно гибкостью и/или прочностью на разрыв.
Согласно другому аспекту настоящего изобретения, предлагается способ применения упругой композиции полимерной ткани для применения, как было описано выше, включающий размещение сплошных частей мембраны полимерной ткани, имеющей эластомерные волокна, на поверхности и нанесение связующей матрицы на полимерную ткань. В одном варианте осуществления, полимерную ткань размещают обвертыванием или укладкой, а связующая матрица затем наносится распылением, резиновым валиком, разливом, литьем, или другими способами пропитывания полимерной ткани перед процессом вулканизации и затвердеванием. При таком способе нанесения предпочтительно использовать связующие матрицы, имеющие относительно низкую вязкость.
Полученную композицию полимерной ткани предпочтительно приклеивают непосредственно на поверхность, что дает сплошной отдельный фрагмент композиции полимерной ткани, не нарушенный соединениями или швами, которые могут нанести ущерб структурной целостности и прочности композиции полимерной ткани. Нанесенный фрагмент композиции полимерной ткани преимущественно прикрепляют непосредственно к конструкции или к поверхности на месте. Однако, отдельный фрагмент композиции полимерной ткани также выполняют в любой удобной форме или конфигурации до транспортировки и прибытия на место его применения. Соответственно, изобретение также обеспечивает способ нанесения упругой композиции полимерной ткани для применения, как было описано выше, включающий предварительную пропитку сплошных частей полимерной ткани, имеющей эластомерные волокна со связующей полимерной тканью, упаковку полученной пропитанной полимерной ткани с целью ее сохранения в невулканизированном состоянии для будущего применения и удаление невулканизированной пропитанной полимерной ткани из упаковки и возможность вулканизации без необходимости в дополнительных добавках или обработке.
В данном конкретном варианте осуществления, желательно использовать связующую матрицу соответствующей вязкости, такой, что при открытии упаковки можно избежать утечки смолы и последующие потери. В этой связи, предпочтительнее связующие матрицы, с относительно высокими вязкостями и, желательно, тиксотропными свойствами.
Согласно еще одной особенности настоящего изобретения, предлагаются различные применения упругой композиции полимерной ткани по настоящему изобретению. Не ограничивающие примеры таких применений включают следующее:
а) соединение и перекрытие листов материала для обеспечения водонепроницаемого соединения в ванных комнатах или влажных помещениях или в качестве ленты для соединения листов на полу, стенах или между стенами и полами или углами,
б) перекрытие соединений в бетонных или основных материалах, с целью обеспечения гидроизоляции для прекращения загрязнения нижних областей химическими веществами или соединениями, а именно дамб и сдерживающих сооружений,
в) перекрытие соединений в бетонных или основных материалах с целью контроля утечки воды из резервуаров, водосливов, водостоков или других водопроводящих сооружений, с тем чтобы уменьшить потери или предотвратить эрозию,
г) при кровле крыш как сплошной целостный слой, который защищает и/или изолирует от элементов,
д) упаковка или обертывание опасных материалов, таких как асбест или краска на основе свинца, тем самым минимизируя воздействие на окружающую среду,
е) применение в качестве внутренней облицовки емкостей хранения сжиженных газов, таких как СПГ или СНГ, для содержания и/или изолирования груза,
ж) применение в качестве оберточного материала трубопроводов и другого оборудования для уменьшения коррозии,
з) применение для заделки трещин в резервуарах, сосудах и баках, чтобы предотвратить утечку их содержимого,
и) нанесение между дном бака или сосуда и основанием, на котором он установлен для того, чтобы предотвратить доступ влаги и корродирование дна бака или сосуда,
к) нанесение непосредственно на трещины для обеспечения герметичности, при этом позволяя трещине развиваться по мере необходимости,
л) обертывание труб подземной укладки, где полимерная ткань защищает трубу от воздействия почвы, породы или коррозионных повреждений.
В этом описании, использование терминов "содержит" или "содержащий" или их грамматических форм следует воспринимать как указание наличия утверждаемых особенностей, чисел, этапов или компонентов, но это не исключает наличия или добавления одной или нескольких других особенностей, чисел, этапов, компонентов или их групп, которые конкретно не указаны.
ПОДРОБНОЕ ОПИСАНИЕ ИЗОБРЕТЕНИЯ
Теперь будет удобно описывать изобретение, ссылаясь на конкретные варианты осуществления и примеры. Эти варианты осуществления и примеры носят исключительно иллюстративный характер и не должны толковаться как ограничивающие в рамках изобретения. Следует понимать, что варианты описываемого изобретения, как станет очевидным специалисту, находятся в рамках изобретения. Подобным образом, допускается применение настоящего изобретения в тех областях, которые явно не упоминаются в этом документе, а тот факт, что некоторые применения конкретно не описаны, не следует рассматривать как ограничение широкого применения изобретения.
В одном варианте осуществления, композиция полимерной ткани по настоящему изобретению содержит сочетание связующей матрицы и множества эластомерных волокон. В предпочтительном варианте осуществления, эластомерные волокна используются в качестве сополимерных волокон, полученных из полиуретана и полиэтиленгликоля и состоящих из жестких и гибких сегментов. Эластомерные волокна представлены в виде мембраны, а именно частью эластомерной ткани. Не ограничивающими примерами эластомерных тканей является спандекс (эластан), а его разновидности продаются под патентованными торговыми марками, такими как Lycra, Elaspan, Dorlastan и Linel.
Традиционно, такого рода эластомерные волокна и ткани используются исключительно в индустрии моды или швейной промышленности, для производства предметов одежды и различных швейных изделий. В то время как эластомерные ткани революционизировали швейную промышленность, к настоящему времени, такие виды тканей не нашли полезного применения в промышленности, так же как они не были рассмотрены на пригодность к применению в этих областях.
Эластомерные волокна представлены в форме части текстильной ткани или мембраны, с, по меньшей мере, малым процентным содержанием эластомерной ткани от общего состава тканого материала. Желательно, обеспечение любых размеров и форм ткани или мембраны, подходящих для определенного применения. Таким образом, как будет сказано ниже, конечную композицию полимерной ткани можно наносить как отдельный сплошной компонент.
Часть мембраны объединена со связующей матрицей. Связующую матрицу в жидком виде наносят на мембрану. Нанесение связующей матрицы может быть таким же простым как покрытие мембраны жидкостью.
Связывающей матрицей может быть любая подходящая жидкая смола, которая обеспечивает свойства гибкости после вулканизации и затвердевания. Не ограничивающими примерами подходящих связующих матриц являются полиуретан и эпоксидные смолы. Предпочтительно, чтобы после затвердевания связующая матрица обладала хорошей гибкостью.
Длительность вулканизации связующей матрицы может изменяться в широких пределах в зависимости от выбора соответствующего состава связующего вещества. Предпочтительные длительности вулканизации находятся в пределах от 30 минут до 24 часов.
Более того, обрабатываемость (жизнеспособность) связующей матрицы может быть изменена посредством выбора состава связующего вещества. Желаемая обрабатываемость зависит от конкретного рассматриваемого применения и предпочтительно попадает в промежуток от 10 минут до 1 часа.
Нанесение связующей матрицы на мембрану с последующей вулканизацией связующей матрицы формирует композицию полимерной ткани. Полимерная ткань выгодно обладает как гибкостью, так и эластичностью. Более того, путем сочетания компонентов, конечной полимерной ткани придают значительную прочность на разрыв. Было установлено, что сопротивление разрыву композиции полимерной ткани по настоящему изобретению несравнимо с традиционными эластомерными материалами, такими как термореактивные эластомеры. Очевидно, что сочетание тканевой мембраны имеющей эластомерные волокна внутри связующей матрицы обеспечивает упрочнение связующей матрицы, которая преимущественно предоставляет продукт, обладающий большим сопротивлением разрыву, чем материалы, не имеющие такого упрочнения.
В зависимости от выбранной связующей матрицы, композиция полимерной ткани может обладать адгезивными свойствами, которые способствуют закреплению композиции полимерной ткани непосредственно на поверхности или на двух или более смежных поверхностях.
Эти свойства композиции полимерной ткани делают ее подходящей для многочисленных применений в промышленности, особенно в ситуациях, когда желательно обеспечить уплотнение между поверхностями, но существуют проблемы с движением в или вблизи соответствующих уплотняемых поверхностей, как обсуждалось выше. После приклейки к соответствующим поверхностям, композиция полимерной ткани может не только изгибаться в ответ на нормальные температурные расширения и сжатия самих поверхностей, но также одновременно растягиваться и сжиматься. В результате, композиция полимерной ткани может надлежащим образом и в достаточной мере обеспечить уплотнение между смежными поверхностями, тогда как не вызывая напряжений в или на самих поверхностях. То есть, композиция полимерной ткани способна двигаться в сочетании с нормальным расширением и сжатием самих поверхностей, в результате обеспечивается достаточное уплотнение между поверхностями, не вызывающее напряжений или растрескивания поверхностей, на которых применена композиция полимерной ткани.
Предпочтительный способ нанесения композиции полимерной ткани также дает преимущества. В известных применениях уплотнения, таких как использование битумной гидроизоляционной ленты, является стандартным размещение отрезков гидроизоляционной ленты по всей поверхности для достижения полной изоляции. Однако там, где есть более чем одно сопряжение или прилегающая поверхность, необходимо наносить отдельные отрезки ленты по всем поверхностям для достижения полной изоляции. Такой метод нанесения обязательно создает соединения и нахлесты ленты. В свою очередь соединения потенциально могут приводить к ослаблению конструкции после завершения изоляции, а также могут способствовать напряжению поверхностей от нормальных температурных сжатий и расширений.
По сравнению с использованием отдельных отрезков ленты, композиция полимерной ткани настоящего изобретения может быть преимущественно изготовлена и нанесена как один сплошной фрагмент, не имеющий швов, разрывов, которые могут подвергнуть опасности структурную целостность всей изоляции. Предпочтительный способ применения композиции полимерной ткани состоит в обеспечении одного сплошного фрагмента текстильной ткани или мембраны имеющей вплетенные в нее эластомерные волокна. Фрагмент ткани сопоставим по форме и конфигурации с областью, на которую наносят изоляцию. То есть форма и конфигурация соответствуют всей области нанесения конечной изоляции.
Один сплошной фрагмент ткани размещают на поверхности или поверхностях, которые необходимо изолировать. Затем, непосредственно на фрагмент ткани наносят соответствующую связующую матрицу. Так как выбирают связующую матрицу, имеющую требуемые для обеспечения адгезии к желаемой поверхности адгезивные свойства, то нанесение связующей матрицы на фрагмент ткани определяет адгезию получаемой композиции полимерной ткани к поверхности или поверхностям.
Такой способ нанесения преимущественно позволяет непосредственное применение на желаемом месте. Более того, связующую матрицу выбирают такой, что она не требует специального процесса вулканизации или нанесения грунтовочного слоя для затвердевания конечной композиции полимерной ткани как гидроизолятора на поверхностях. То если после нанесения на фрагмент текстильной ткани связующая матрица затвердевает или вулканизируется без каких-либо специальных способов вулканизации или применения дополнительных продуктов. Это противоположно традиционно используемым эластомерам, а именно каучук, который становится липким и легко деформируемым, когда тепло, и хрупким на холоде. Каучук требует обработку вулканизацией или другими способами термоотверждения для того, чтобы приобрести хорошие свойства эластичности и гибкости. Такие способы обработки являются совершенно ненужными в применении настоящего изобретения. Более того, такие эластомеры, как каучук, не имеют или обладают ограниченными адгезионными свойствами и часто не пригодны для непосредственного прикрепления к поверхности.
В то время как непосредственное нанесение, описанное выше, является предпочтительным способом нанесения композиции полимерной ткани, изготовление композиции полимерной ткани как подготовленного на заводе перед транспортировкой и установкой в желаемом месте фрагмента также находится в рамках изобретения. Как описано выше, часть текстильной ткани вырезают или, в противном случае, снабжают по форме и размеру, которые соответствует форме и размеру желаемой конечной изоляции. Текстильную ткань размещают на форме или другой подходящей конструкции, которая повторяет размеры и конфигурацию конструкции или конструкций, для нанесения на которые она предназначена. Наносят на фрагмент ткани, как описано выше, таким образом, образуя конечный фрагмент композиции полимерной ткани как отдельный сплошной элемент без швов или соединений. Предпочтительно упаковывать предварительно сформированный фрагмент, например в фольгу, для сохранения связующей матрицы в невулканизированном состоянии.
Затем, такой предварительно сформированный фрагмент композиции полимерной ткани транспортируют и наносят на требуемую поверхность или поверхности посредством склеивания фрагмента композиции полимерной ткани с такими же или подобными материалами, применяемыми при сооружении. В качестве примера, связующую матрицу, используемую при изготовлении композиции полимерной ткани, наносят на поверхность или поверхности, а вслед за этим накладывают предварительно изготовленный фрагмент композиции полимерной ткани. Сущность связующей матрицы, наносимой на поверхность и предварительно изготовленного фрагмента таковы, что между ними существует связь, образуя такую же сплошную изоляционную конструкцию, как в случае если текстильную ткань и связующую матрицу наносят непосредственно на место как описано выше.
Следовательно, очевидно, что композиция полимерной ткани по настоящему изобретению представляет подходящий продукт, который предпочтительно демонстрирует свойства эластичности, гибкости, сопротивления разрыву, которые до настоящего времени не были достигнуты ни в одном другом продукте, особенно изделий используемых для создания изоляции между смежными поверхностями. Более того, настоящее изобретение также предлагает удобный способ изготовления и применения композиции полимерной ткани для быстрого и эффективного создания изоляции на или между поверхностями, которое компенсирует движение в и между каждой поверхностью.
В дальнейшем станет очевидным то, что композиция полимерной ткани по настоящему изобретению может быть применена в широком диапазоне практических применений. Особенно заслуживают внимания применения, требующие герметизации, удержания, защиты и их комбинации. Следующие примеры демонстрируют преимущества применения композиции полимерной ткани по настоящему изобретению.
а) Композиция полимерной ткани может быть применена для соединения и перекрытия листов материала, чтобы обеспечить водонепроницаемость соединения в ванных комнатах или влажных помещениях. Полимерную ткань также используют в качестве ленты для соединения листов на полу, стенах или между стенами и полами или углами.
б) Композиция полимерной ткани может быть применена для перекрытия соединений в бетонных или основных материалах с целью обеспечения гидроизоляции для прекращения загрязнения нижних областей химическими веществами или соединениями, а именно дамб и сдерживающих сооружений.
в) Композиция полимерной ткани может быть применена для перекрытия соединений в бетонных или основных материалах с целью контроля утечки воды из резервуаров, водосливов, водостоков или других водопроводящих сооружений, с тем, чтобы уменьшить потери или предотвратить эрозию.
г) Композиция полимерной ткани может быть применена при кровле крыш как сплошной целостный слой, который защищает и/или изолирует от элементов.
д) Композиция полимерной ткани может быть применена в качестве упаковки или обертывание для опасных материалов, таких как асбест или краска на основе свинца, тем самым минимизируя воздействие на окружающую среду.
е) Композиция полимерной ткани может быть применена в качестве внутренней облицовки емкостей хранения сжиженных газов, таких как СПГ или СНГ, для содержания и/или изолирования груза.
ж) Композиция полимерной ткани может быть применена в качестве оберточного материала трубопроводов и другого оборудования для уменьшения коррозии.
з) Композиция полимерной ткани может быть применена для заделки трещин в резервуарах, сосудах и баках, чтобы предотвратить утечку их содержимого.
и) Композиция полимерной ткани может быть применена для нанесения между дном бака или сосуда и основанием, на котором он установлен, для того, чтобы предотвратить доступ влаги и корродирование дна бака или сосуда.
к) Композиция полимерной ткани может быть применена для нанесения непосредственно на трещины для обеспечения герметичности при этом, позволяя трещине развиваться по мере необходимости.
л) Композиция полимерной ткани может быть применена при обертывании труб подземной укладки, где полимерная ткань защищает трубу от воздействия почвы, породы или коррозионных повреждений.
ПРИМЕРЫ
Следующие примеры описывают применение композиции полимерной ткани согласно настоящему изобретению и предназначены для иллюстрации изобретения. Примеры не следует толковать как ограничивающие объем настоящего изобретения.
Пример 1
2
Полимерную ткань, содержащую 91% нейлона Tactel/9% тканого материала Lycra (225 г/м) и полиуретановую связующую матрицу, полученную из MDI (диизоцианат-дифенил-метилен), нанесли непосредственно на трещину в бетонной конструкции резервуара, где протекала вода. Композиция полимерной ткани обеспечила эффективную гидроизоляцию, также позволила бетонной поверхности продолжать движение, вызванное нормальным расширением и сжатием. Это положительное свойство контрастирует с непосредственным впрыском герметика в трещину, что дает возможность происходящему сжатию или движению ускорить образование другой трещины в новом месте.
Пример 2
Полимерную ткань, содержащую 90% нейлона/10% эластанового тканого материала и полиуретановую связующую матрицу, полученную из MDI (диизоцианат-дифенил-метилен) применили в качестве чехла уплотнения на баках нефтеперерабатывающего завода для эффективного предотвращения протекания влажного воздуха под дном бака. В отсутствие защитного уплотнения композиции полимерной ткани, возможное попадание влажного воздуха приводит к коррозии бака и окончательному разрушению.
Пример 3
2
2
Были приготовлены композиции полимерной ткани, содержащие 91% полипропилена/9% эластанового тканого материала (250 г/м) или 91% нейлона Tactel/9% тканого материала Lycra (275 г/м) и полиуретановую связующую матрицу, полученную из MDI (диизоцианат-дифенил-метилен) или ТДИ (толуолдиизоцианат).
Композиции полимерной ткани применены для внутренней герметизации бетонного бака для брожения вина. Углы бака изначально были скреплены и впоследствии растрескались под действием расширяющих сил движения. Композиции полимерной ткани обеспечили эффективную герметизацию, в то время как позволили поверхности бака в углах продолжать движение, вызванное расширением и сжатием.
Пример 4
2
Вода протекала из непропаяных швов и трещин во внутреннем водяном баке. Применение полимерной ткани, содержащей 91% нейлона Tactel/9% тканого материала Lycra (225 г/м) и полиуретановой связующей матрицы, полученной из MDI (диизоцианат-дифенил-метилен), позволило герметизировать трещины, при этом стенки бака продолжают двигаться вследствие расширения и сжатия.
Пример 5
2
Композиции полимерной ткани, содержащие 91% нейлона Tactel/9% тканого материала Lycra (225 г/м) и полиуретановую связующую матрицу, полученную из MDI (диизоцианат-дифенил-метилен), нанесли на температурный шов на бетонных открытых для движения участках, чтобы предотвратить попадание коррозионно-активных химикатов в подстилающую почву и загрязнение или повреждение подложки.
Пример 6
2
Композицию полимерной ткани, содержащую 90% нейлона/10% эластанового тканого материала (270 г/м) и полиуретановую связующую матрицу, полученную из MDI (диизоцианат-дифенил-метилен), применили для уплотнения пространства между трубой и стеной дамбы, выступающей в качестве постоянного крепления, а трубопровод, идущий через нее, как действующий трубопровод для жидкости, чтобы предотвратить просачивание любого избытка жидкости за пределы дамбы.